Способ получения углерод-углеродного композиционного материала фрикционного назначения

1. Способ получения дискретно армированного углерод-углеродного композиционного материала фрикционного назначения на базе пековых связующих путем обжига исходных заготовок в инертной среде, последующей высокотемпературной обработки, жидкофазного уплотнения и финишной термообработки, отличающийся тем, что в межжгутовых пространствах композита формируется мозаичная анизотропная микроструктура коксовой матрицы путем обжига заготовок на среднетемпературных пеках при режимах нагрева в интервале температур 400-600°С со скоростью подъема температуры не более 10°С/ч, последующей их низкотемпературной графитации при температурах 1750-2200°С и дальнейшего жидкофазного уплотнения высокотемпературными пеками с последующей карбонизацией под давлением не более 40 МПа.
1
2. Способ по п.1, отличающийся тем, что на стадии формирования исходных заготовок используются среднетемпературные пеки с содержанием α-фракции не более 12% температурой размягчения от 65°С до 95°С.
1
3. Способ по п.1, отличающийся тем, что на стадии жидкофазного уплотнения пористых заготовок применяют высокотемпературные пеки с содержанием α-фракции не более 30% температурой размягчения от 135°С до 160°С.
4. Способ по п.1, отличающийся тем, что финишная термообработка проводится при температуре, не превышающей конечную температуру низкотемпературной графитации не более чем 50°С.